(57)【要約】【課題】耐久性に優れ、かつ平坦で扱いやすい膜電極接合体を提供する。【解決手段】高分子電解質膜１０の両面に燃料極の触媒層６と空気極の触媒層７とを対向して配置し、それぞれの触媒層６，７の周囲にガスケット部材８，９を配置した膜電極接合体１であって、触媒層６，７は表面粗さが異なる二領域６１，７１，６２，７２に分けられ、その二領域６１，７１，６２，７２は、中央部を占める第一の触媒層６１，７１と、その第一の触媒層６１，７１の周囲を所定の幅Ｗで縁取るように取り囲む第二の触媒層６２，７２とから構成され、その第二の触媒層６２，７２の幅Ｗは、０．１ｍｍ〜１ｍｍである。また、第一の触媒層６１，７１の表面粗さＳＲａは、０．０１ｕｍ〜０．８０ｕｍであり、第二の触媒層６２，７２の表面粗さＳＲａは、第一の触媒層６２の表面粗さＳＲａよりも大きい。【選択図】図２
2014192016.tif 000002
【特許請求の範囲】
【請求項１】
高分子電解質膜の両面に触媒層を対向して配置し、それぞれの触媒層の周囲にガスケット部材を配置した膜電極接合体であって、
前記触媒層は表面粗さが異なる二領域に分けられ、
該二領域は、中央部を占める第一の触媒層と、該第一の触媒層の周囲を所定の幅で縁取るように取り囲む第二の触媒層とから構成され、
該第二の触媒層の前記幅は、０．１ｍｍ〜１ｍｍであることを特徴とする膜電極接合体。
【請求項２】
前記第一の触媒層の表面粗さ（ＳＲａ）は、０．０１ｕｍ〜０．８０ｕｍであり、
前記第二の触媒層の表面粗さ（ＳＲａ）は、前記第一の触媒層の表面粗さ（ＳＲａ）よりも大きいことを特徴とする請求項１に記載の膜電極接合体。
【請求項３】
前記第二の触媒層の表面粗さ（ＳＲａ）は、１．０ｕｍ以下であることを特徴とする請求項１又は２に記載の膜電極接合体。
【請求項４】
前記ガスケット部材は、フイルム状の材料により構成されることを特徴とする請求項１〜３の何れか１項に記載の膜電極接合体。
【請求項５】
前記第一の触媒層の厚さは、前記燃料極と前記空気極とで異なり、
前記第二の触媒層の前記幅は、前記燃料極において０．１ｍｍ〜０．７ｍｍ、前記空気極において０．３ｍｍ〜１ｍｍであることを特徴とする請求項１〜４の何れか１項に記載の膜電極接合体。
【請求項６】
請求項１〜５の何れか１項に記載の膜電極接合体を用いた燃料電池。
【請求項７】
高分子電解質膜の両面に触媒層を対向して配置し、それぞれの触媒層の周囲にガスケット部材を配置した膜電極接合体を製造する方法であって、
前記触媒層は表面粗さが異なる二領域に分けられ、
該二領域は、中央部を占める第一の触媒層を形成した後に、
該第一の触媒層の周囲を０．１ｍｍ〜１ｍｍの幅で縁取るように取り囲む第二の触媒層を形成することを特徴とする膜電極接合体の製造方法。
【発明の詳細な説明】
【技術分野】
【０００１】
本発明は、高分子形燃料電池の膜電極接合体およびそれを用いた燃料電池に関する。
【背景技術】
【０００２】
近年、環境問題やエネルギー問題の一対策として、燃料電池（以下、燃料電池セルともいう）が注目されている。燃料電池とは、水素やメタンなどの還元性ガスを、酸素や空気等の酸化性ガスにより酸化する反応において、これに伴う化学エネルギーを電気エネルギーに変換し、電気を得るものである。この燃料電池は、燃料となりうる物質が豊富に存在することや、発電による排出物が水のみであることから、クリーンなエネルギー源とされる。
【０００３】
また、燃料電池は、電解質の種類によって、アルカリ形、リン酸形、高分子形、溶融炭酸塩形、固体酸化物形などに分類される。このように分類されたなかで、高分子形燃料電池（Ｐｏｌｙｍｅｒ  Ｅｌｅｃｔｒｏｌｙｔｅ  Ｆｕｅｌ  Ｃｅｌｌ；ＰＥＦＣ）は、低温作動、高出力密度であり、小型・軽量化が可能であることから、携帯用電源、家庭用電源、車載用動力源としての利用が期待されている。
【０００４】
高分子形燃料電池は、高分子電解質膜の一方の面に設けられた燃料極（アノード触媒層）と、他方の面に設けられた空気極（カソード触媒層）とを備えている。膜電極接合体は、これらアノード触媒層と、カソード触媒層とが、対向するように配置された構造を有する。この高分子形燃料電池が発電する時、一方の燃料極側には水素を含む燃料ガスが供給され、他方の空気極側には酸素を含む酸化剤ガスが供給される。供給された燃料ガスは、アノード触媒層において、プロトン（ｐｒｏｔｏｎ；陽子）および電子になる。なお、プロトンとは、化学の領域において、水素イオン（Ｈ＋）、すなわち、イオン化した水素を意味する。このプロトンはアノード触媒層内の高分子電解質および高分子電解質膜を通り、カソード触媒層側へ移動する。また、電子は、外部回路を通り、上述したプロトンと同様に、カソード触媒層へ移動する。カソード触媒層において、プロトン、電子および外部から供給される酸化剤ガスが反応し、水が生成される。以上のように、高分子形燃料電池は、その燃料極および空気極において、それぞれ連続的に化学反応が生じるため、電荷の継続的発生が可能となり電池として機能する。
【０００５】
膜電極接合体の製造には、一般に、湿式または乾式塗工や転写法が用いられる。なかでも、触媒層の密着性に優れ、発電性能および耐久性に有利な膜電極接合体を、複雑な装置を必要とせずに得られる優れた製造方法が知られている。その膜電極接合体の製造方法は、触媒層を構成する材料と、適当な溶媒または分散媒から成るスラリーとを、電解質膜に直接塗布する湿式塗工による方法である。
【０００６】
しかし、この湿式塗工による方法では、電解質膜のスラリー溶媒による膨潤、および、その後の乾燥による収縮が避けられない。したがって、触媒層を所望の形状につくることが非常に難しい。  
また、膜電極接合体では、電解質膜において触媒層が形成された領域と、触媒層が形成されない領域の厚みの差によるガスの漏洩、および電解質における触媒層が形成されない領域の集中的な劣化を防ぐため、少なくとも電解質膜上、または触媒層の外側に、ガスケット部材（以下、単にガスケットともいう）を設けた構成がよく見られる。
【０００７】
また、触媒層を概ね設計どおりの形に形成し、かつ簡便にガスケット部材付き膜電極接合体の製造方法が知られている。例えば、特許文献１に記載の電解質とマスキング部材とからなる電解質膜複合体の製造方法が知られている。この特許文献１には、開口部を有するマスキング部材を電解質膜上に配置して、触媒層用スラリーを電解質膜に直接塗布する方法が開示されている。すなわち、マスキング部材とガスケット部材とを積層することにより、ガスケット部材付き膜電極接合体を簡易的に得ることができるという方法である。
【先行技術文献】
【特許文献】
【０００８】
【特許文献１】特許第４７３７９２４号公報
【発明の概要】
【発明が解決しようとする課題】
【０００９】
しかしながら、文献１に記載の方法では、ガスケット部材と触媒層との間の隙間を完全になくすことができなかった。このように電解質膜が露出した領域があると、その電解質膜の露出した領域は、発電に伴う劣化が加速され、耐久性が低下するという問題があった。本発明は、このような問題に鑑みてなされたもので、その目的とするところは、電解質膜の露出がなく、耐久性に優れ、かつ平坦で扱いやすい膜電極接合体およびそれを用いた燃料電池を提供することにある。
【課題を解決するための手段】
【００１０】
本発明は、このような目的を達成するためになされたもので、請求項１に記載の発明は、高分子電解質膜（１０）の両面に触媒層（６，７）を対向して配置し、それぞれの触媒層（６，７）の周囲にガスケット部材（８，９）を配置した膜電極接合体（１）であって、前記触媒層（６，７）は表面粗さが異なる二領域（６１，７１）（６２，７２）に分けられ、
該二領域（６１，７１）（６２，７２）は、中央部を占める第一の触媒層（６１，７１）と、該第一の触媒層（６１，７１）の周囲を所定の幅（Ｗ）で縁取るように取り囲む第二の触媒層（６２，７２）とから構成され、該第二の触媒層（６２，７２）の前記幅（Ｗ）は、０．１ｍｍ〜１ｍｍであることを特徴とする。
【００１１】
また、請求項２に記載の発明は、請求項１に記載の発明において、前記第一の触媒層（６１，７１）の表面粗さ（ＳＲａ）は、０．０１ｕｍ〜０．８０ｕｍであり、前記第二の触媒層（６２，７２）の表面粗さ（ＳＲａ）は、前記第一の触媒層（６２）の表面粗さ（ＳＲａ）よりも大きいことを特徴とする。
また、請求項３に記載の発明は、請求項１または２に記載の発明において、前記第二の触媒層（６２，７２）の表面粗さ（ＳＲａ）は、１．０ｕｍ以下であることを特徴とする。
【００１２】
また、請求項４に記載の発明は、請求項１〜３の何れか１項に記載の発明において、前記ガスケット部材（８，９）は、フイルム状の材料により構成されることを特徴とする。
また、請求項５に記載の発明は、請求項１〜４の何れか１項に記載の発明において、前記第一の触媒層（６１）の厚さは、前記燃料極と前記空気極とで異なり、前記第二の触媒層（６２）の前記幅（Ｗ）は、前記燃料極において０．１ｍｍ〜０．７ｍｍ、前記空気極において０．３ｍｍ〜１ｍｍであることを特徴とする。
【００１３】
また、請求項６に記載の発明は、請求項１〜５の何れか１項に記載の膜電極接合体（１）を用いた燃料電池。
また、請求項７に記載の発明は、高分子電解質膜（１０）の両面に触媒層（６，７）を対向して配置し、それぞれの触媒層の周囲（６，７）にガスケット部材（８，９）を配置した膜電極接合体（１）を製造する方法であって、前記触媒層（６，７）は表面粗さが異なる二領域（６１，７１）（６２，７２）に分けられ、該二領域（６１，７１）（６２，７２）は、中央部を占める第一の触媒層（６１，７１）を形成した後に、該第一の触媒層（６１，７１）の周囲を０．１ｍｍ〜１ｍｍの幅で縁取るように取り囲む第二の触媒層（６２，７２）を形成することを特徴とする。
【発明の効果】
【００１４】
本発明によれば、電解質膜の露出がなく、耐久性に優れ、かつ平坦で扱いやすい膜電極接合体およびそれを用いた燃料電池を提供できる。より詳細には、下記１）〜３）の効果が得られる。
【００１５】
１）第二の触媒層形成により、電解質膜の露出に起因する耐久性低下を抑止する。
２）第二の触媒層は、第一の触媒層の周囲である縁部を所定の幅で縁取るものであり、その縁部における触媒層表面の粗さが異なる構成とすることにより、長時間または繰り返し運転を行った際の縁部の局所的な劣化を妨げることが可能である。
３）第一の触媒層の縁部を縁取る第二の触媒層の幅を、四辺全てにわたって０．１ｍｍ〜１ｍｍとすることにより、その第二の触媒層形成に伴う電解質膜の膨潤や収縮に起因する膜電極接合体の歪みを回避できる。 
【図面の簡単な説明】
【００１６】
【図１】本発明の実施形態に係る燃料電池（セル）を説明するための分解斜視図である。
【図２】本発明の実施形態に係る膜電極接合体の上面、側面および下面である。
【図３】膜電極接合体の触媒層表面の粗さ曲面を、レーザー顕微鏡によって観測した画像の一例である。
【発明を実施するための形態】
【００１７】
以下、図面を参照して本発明の実施形態について説明する。
図１は、本発明の実施形態に係る燃料電池（セル）を説明するための分解斜視図である。図１に例示するように、高分子形燃料電池（以下、単に燃料電池ともいう）は、膜電極接合体１と、拡散層２，３と、セパレータ４，５とを有して構成されている。膜電極接合体１は、拡散層２，３に挟持されている。さらに拡散層２，３は、それらの外面をセパレータ４，５で挟持されている。このセパレータ４，５の表面は、空気極および燃料極の拡散層２，３にそれぞれ沿うように対面して、それぞれの反応ガス（以下、原料ガスともいう）が流通するためのガス流路４１，５１となる櫛型構造を有している。この櫛型構造とは、拡散層２，３にそれぞれ沿って対向する面に、凸条が等間隔に設けられて複数の平行な溝が形成されている構造である。このような溝によって冷却水流路を構成することも多い。セパレータ４，５は、導電性を有し、かつガスを透過しない材料より成る。そのセパレータ４，５の材料として、例えば、耐食処理が施された金属板または焼成カーボン等のカーボン系材料等が用いられる。
【００１８】
燃料電池の、すなわち、酸化剤ガスおよび燃料ガスは、まず、セパレータ４，５のガス流路４１，５１を通る。反応ガスは、これらの流路４１，５１を通るうちに、拡散層２，３を介して、膜電極接合体１へ供給される。拡散層２，３は、導電性が高く、原料ガスの拡散性が高い材料から成る。例えば、金属フイルム、導電性高分子、カーボン材料等が挙げられる。これらの材料のなかでも、カーボンペーパ等の多孔質導電体材料が好ましい。また、拡散層２，３の厚みは、５０ｕｍ〜１０００ｕｍ程度が好ましい。
【００１９】
図２は、本発明の実施形態に係る膜電極接合体の上面、側面および下面である。図２に示されるように、電解質膜１０の上面に燃料極の触媒層６が形成され、電解質膜１０の下面に空気極の触媒層７が形成されている。すなわち、電解質膜１０の両面を、触媒層６，７で挟持されている。これら各触媒層６，７の外縁と隙間を空けずに、各触媒層６，７の外縁を縁取るように、ガスケット部材８，９が配設されている。このような、第二の触媒層６２，７２を形成することに、電解質膜１０の露出に起因する耐久性低下を抑止することが可能である。
【００２０】
電解質膜１０の材料は、イオン伝導性の高い材用であれば、特に限定されないが、多くはパーフルオロスルホン酸系や炭化水素系の固体高分子電解質膜が用いられる。具体的には、デュポン社（Ｄｕ  Ｐｏｎｔ社）のナフィオン（Ｎａｆｉｏｎ、登録商標）、ジャパンゴアテックス（株）のゴアセレクト（Ｇｏｒｅｓｅｌｅｃｔ、登録商標）、旭硝子（株）のフレミオン（Ｆｌｅｍｉｏｎ、登録商標）等が挙げられる。また、電解質膜１０の厚みは、特に限定されないが、１０ｕｍ〜２００ｕｍが好ましく、これより薄いと破損しやすいため扱い難くなり、厚いと膜抵抗が大きくなり性能に問題を生じる。
【００２１】
なお、本実施形態に係る燃料極の触媒層６は、触媒と電解質とから成り、本発明に係る第一の触媒層６１と第二の触媒層６２とを有する。同様に、本実施形態に係る燃料極の触媒層７は、触媒と電解質とから成り、本発明に係る第一の触媒層７１と第二の触媒層７２とを有する。触媒粒子には、白金やパラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウムなどの金属またはこれらの合金、酸化物や複酸化物等が使用できる。
【００２２】
触媒粒子は単体で用いても良いが、導電性担体に担持させて用いる方が好ましい。導電性担体には、微粒子状で、導電性および化学的耐性を有するものであれば特に限定されない。この導電性担体として、一般的にはカーボン粒子が用いられ、例えば、カーボンブラック、グラファイト、黒鉛、活性炭、カーボンファイバー、カーボンナノチューブ、フラーレン等が挙げられる。これらカーボン粒子の粒径は、１０ｎｍ〜１０００ｎｍ程度が好ましい。カーボン粒子の粒径が、１０ｎｍよりも小さい場合は、電子伝導パスが形成され難くなり、逆に、１０００ｎｍより大きい場合は、電極触媒層６，７の厚みが増して電気抵抗が増加してしまう。
【００２３】
また、触媒層６，７に用いる電解質は、イオン伝導性を有するものであれば良い。また、触媒層６，７に用いる電解質と、電解質膜１０とに、同質の材料を用いることが好ましい。その場合、触媒層６，７と電解質膜１０との密着性が高められるので、燃料電池の性能を向上させることができる。そして、第一の触媒層６１，７１の形成手段は、特に限定されず、例えば、上述の触媒粒子、担体および電解質の混合物が分散されたスラリーを、電解質膜１０に直接湿式塗布する方法と、転写基材または拡散層２，３に塗工した後で、転写により形成する転写法とのいずれでも構わない。
【００２４】
また、第二の触媒層６２，７２の形成手段は、直接湿式塗布する方法がよい。直接湿式塗布する方法のなかでも、所定位置への塗布がより容易であるディスペンサ印刷法やインクジェット印刷法が適している。  
そして、第一の触媒層６１，７１の形成と、第二の触媒層６２，７２の形成とにおいて、必要に応じた乾燥工程を設ける。その乾燥工程における乾燥方法は特に限定されず、例えば、温風乾燥、赤外乾燥、減圧乾燥が挙げられる。
【００２５】
また、第二の触媒層６２，７２を形成するためのスラリーの溶媒または分散媒は、特に限定されないが、電解質を溶解または分散できるものが良い。一般的には、水、アルコール類、ケトン類、アミン類、エステル類、エーテル類、グリコールエーテル類が、好適である。そして、これらの溶媒または分散媒を種々の割合で混合したものもよく用いられる。
【００２６】
ガスケット部材８，９には、厚みが均一であること、および圧力を加えられた際の変形が小さいことが求められ、フイルムから構成されるものが好適である。フイルムから成るガスケット部材８，９とは、フイルムの少なくとも一方面に粘着層または接着層を備えるものであり、他方面に離型層を備えていても良い。粘着層または接着層は、フイルムと電解質膜１０の間に具備され、界面のガスシール性を向上させる。離形層は、第二の触媒層６２，７２を形成する時に、ガスケット部材８，９表面に塗布された触媒スラリーの除去を容易にする。ガスケット部材８，９の材料としては、圧力を加えられても変形し難いものがよく、例えば、ポリエチレンテレフタレート、ポリエチレンナフタレート、ポリカーボネート、ポリアミド等の高分子材料が挙げられる。これらを単独で用いてもよく、また組み合わせて用いても良い。
【００２７】
膜電極接合体１は、例えば、電解質膜１０に、第一の触媒層６１，７１を形成した後に、ガスケット部材８，９を貼り合わせ、その後で、触媒層６１，７１とガスケット部材８，９との隙間に、第二の触媒層６２，７２を形成するという順番で製造される。また、電解質膜１０にガスケット部材８，９を貼り合せた後に、第一の触媒層６１，７１、つぎに第二の触媒層６２，７２を形成するという順番で製造しても良い。このように、膜電極接合体１の製造方法の一例として、第一の触媒層６１を形成した後に、第二の触媒層６２を形成することが好ましい。
【００２８】
本実施形態に係る膜電極接合体１は、高分子電解質膜１０の両面に燃料極の触媒層６と空気極の触媒層７とを対向して配置し、それぞれの触媒層６，７の周囲にガスケット部材８，９を配置したものである。そして、触媒層６，７は表面粗さが異なる二領域６１，７１，６２，７２に分けられている。その二領域６１，７１，６２，７２は、中央部を占める第一の触媒層６１，７１と、その第一の触媒層６１，７１の周囲を所定の幅Ｗで縁取るように取り囲む第二の触媒層６２，７２とから構成されている。その第二の触媒層６２，７２の幅Ｗは、０．１ｍｍ〜１ｍｍである。このように、第一の触媒層の縁部を縁取る第二の触媒層の幅Ｗを、四辺全てにわたって０．１ｍｍ〜１ｍｍとすることにより、その第二の触媒層形成に伴う電解質膜の膨潤や収縮に起因する膜電極接合体の歪みを回避できる。
【００２９】
第一の触媒層６１，７１は、電解質膜１０上の、触媒層が形成されるべき平面の領域よりＷｍｍだけ内側の小さい平面の領域に形成される。また、第二の触媒層６２，７２は、第一の触媒層６１，７１の外縁よりもＷｍｍだけ外側の広い平面の領域に形成される。Ｗの範囲は、０．１ｍｍ〜１ｍｍである。Ｗの値が０．１ｍｍより小さい場合、所定の位置にのみ精度よく触媒層スラリーを塗布することが難しくなる。逆に、Ｗの値が１ｍｍより大きい場合、塗布スラリー量が多くなるため、電解質膜１０が乾燥に伴う寸法変化や膨潤による寸法変化が無視できない程に大きくなる。その結果、膜電極接合体１に歪みを生じる。
【００３０】
また、空気極は燃料極より過電圧が大きいため、空気極により多量の触媒層７を形成する構成であることも知られている。この場合、Ｗの値は、燃料極において０．１ｍｍ〜０．７ｍｍ、空気極において０．３ｍｍ〜１ｍｍに設定することが好ましい。燃料極では固形分濃度の低いスラリーを用いる必要があるため、０．７ｍｍを超える範囲に塗布した場合、溶媒による膨潤が起こりやすい。また、燃料極と同じ機構を用いて、より濃いスラリーを、０．３ｍｍを下回る幅Ｗに塗布することは難しいが、０．３ｍｍであれば、特別な工夫を施さなくても、容易に形成することができる。また、第一の触媒層６１の厚さは、燃料極と空気極とで異なり、第二の触媒層６２の幅Ｗは、燃料極において０．１ｍｍ〜０．７ｍｍ、空気極において０．３ｍｍ〜１ｍｍである。
【００３１】
第一の触媒層６１，７１の表面は、第二の触媒層６２，７２のそれよりも表面粗さ（ＳＲａ）が小さい。この表面の粗さの差は、塗布方法、またはスラリーの組成、あるいは乾燥条件等に起因する。触媒層縁部の表面が比較的粗いことは、縁部の局所的な劣化を防ぎ、耐久性において有利に働く。また、第一の触媒層６１，７１の表面粗さＳＲａは、０．０１ｕｍ〜０．８０ｕｍであり、第二の触媒層６２，７２の表面粗さＳＲａは、第一の触媒層６２の表面粗さＳＲａよりも大きい。この第二の触媒層６２，７２は、第一の触媒層の周囲である縁部を所定の幅Ｗで縁取るものである。その縁部における触媒層６，７の表面の粗さを異なる構成とすることにより、長時間または繰り返し運転を行った際にも、この縁部の局所的な劣化を妨げることが可能である。
【００３２】
第一の触媒層の表面粗さ（ＳＲａ）は、０．０１〜０．８ｕｍである。０．０１ｕｍより小さいと、ガスや水の拡散性が悪く、０．８ｕｍより大きいと触媒層と拡散層との接合面における接触抵抗が大きくなり、電池性能の低下を招く。また、第二の触媒層６２，７２の表面粗さＳＲａは、１．０ｕｍ以下である。  
第二の触媒層はその面積が小さく、前記接触抵抗の影響が小さいため、０．８ｕｍを超えてもかまわないが、１．０ｕｍを超えると電池性能の低下が見られる。
【００３３】
図３は、本発明の実施形態に係る膜電極接合体の触媒層表面の粗さ曲面を、走査型レーザー顕微鏡（Ｃｏｎｆｏｃａｌ  ｌａｓｅｒ  ｓｃａｎｎｉｎｇ  ｍｉｃｒｏｓｃｏｐｙ）によって観測した画像の一例である。なお、走査型レーザー顕微鏡を、以下、単にレーザー顕微鏡（ｌａｓｅｒ  ｍｉｃｒｏｓｃｏｐｅ）ともいう。図３に示すような、本実施形態の触媒層表面の表面粗さ（ＳＲａ）は、レーザー顕微鏡を用いて得られる粗さ曲面から下式（１）に基づいて算出される。
ＳＲａ＝（１／ＬＭ）∬ｆ（ｘ，ｙ）ｄｘｄｙ・・・（１）
なお、図３に示すｘ，ｙ，ｚ座標軸は、ｚ軸が上を向くｚ−ｕｐ座標系である。そして、粗さ曲面のｘ方向長さをＬ、ｙ方向長さをＭ、粗さ曲面をｚ＝ｆ（ｘ，ｙ）とする。つまり、図３の上方に矢印で示す粗さ曲面の標高の絶対値の平均値を示す。
【００３４】
本実施形態において、触媒層表面の表面粗さ（ＳＲａ）は、レーザー顕微鏡を用いて測定される。図３にレーザー顕微鏡によって得られる触媒層表面の粗さ曲面の一例を示した。レーザー顕微鏡は、発振波長４８８ｎｍのアルゴンイオンレーザー（Ａｒｇｏｎ  ｉｏｎ  ｌａｓｅｒ）を使用している。走査方式は、ガルバノメータスキャナ（Ｇａｌｖａｎｏｍｅｔｅｒ  Ｓｃａｎｎｅｒｓ）２個による光偏向であり、走査範囲は視野数１６の円に内接する４：３の長方形領域である。ピンホールは、円形ピンホール、ｚレボルバ（ｒｅｖｏｌｖｅｒ）上下方式、イメージローテータ（Ｉｍａｇｅ  Ｒｏｔａｔｏｒ）は画像回転角±９０°である。
【００３５】
走査型レーザー顕微鏡は、レーザービームを対物レンズで微小なスポットに絞り、試料上をｘ−ｙ方向に走査する。そして、試料表面からの光を検出器で捉えてモニタ上に試料像を表示出力する。共焦点光学系では、合焦位置と光学的に共役可能な位置にピンホールを配置することにより、合焦位置以外からの光を排除している。したがって、これらの光は画像中において暗黒になり段差のある試料を光学的にスライスすることができ、触媒層表面の粗さ曲面を求めることができる。
【００３６】
以上、本実施形態に係る膜電極接合体１およびこれを備えた燃料電池セルについて説明したが、膜電極接合体１は燃料電池セルのみに適用されるものではない。以下、本発明の実施例について詳細に説明するが、本発明は以下の実施例のみに限定されない。
【実施例】
【００３７】
触媒層用スラリーとして、白金担持カーボン（ＴＥＣ１０Ｅ５０Ｅ、田中貴金属）と水とを混合した後、これに２−プロパノール（２−ｐｒｏｐａｎｏｌ）と電解質（Ｎａｆｉｏｎ（登録商標）分散液、和光純薬工業）を加えて撹拌して得たものを用いた。
開口部（サイズ５０ｍｍ×５０ｍｍ）を有する粘着層付きＰＥＴフイルム（二軸延伸ＰＥＴ（ポリエチレンテレフタレート））を、ガスケット部材８，９として、電解質膜（Ｎａｆｉｏｎ（登録商標）２１１ＣＳ、デュポン）の両面に貼り付けたものを、ガスケット部材８，９付きの電解質膜とした。
【００３８】
ガスケット部材８，９が貼り付けられた電解質膜１０に、触媒層用スラリーをドクタープレートで塗工し、さらに１００℃の炉内で乾燥することで、膜電極接合体１を製造した。この段階で、ガスケット部材８，９と触媒層６，７との間の隙間をなくすことはできず、最も狭い隙間は０．０８ｍｍであった。さらに、ガスケット部材８，９の縁部から隙間を０．５ｍｍ、あるいは２ｍｍ空けた内側の範囲に、第一の触媒層６１，７１を有する膜電極接合体１を得た。これらを比較例１，２および３とする。
【００３９】
さらに、ディスペンサ印刷法および１００℃の炉内乾燥により、それぞれの幅Ｗを２ｍｍ，０．５ｍｍ、あるいは０．０８ｍｍの第二の触媒層６２，７２を形成し、第一の触媒層６１，６２および第二の触媒層６２，７２を有する膜電極接合体１を製造した。これらをそれぞれ比較例４、実施例１および比較例５とする。加えて、比較例１〜３と同様に、ガスケット部材８，９と第一の触媒層６１，７１との間の隙間を、０．１ｍｍまたは１ｍｍ空けて膜電極接合体１を製造した。これらに実施例１と同様にそれぞれ幅Ｗ０．１ｍｍおよび１ｍｍの第二の触媒層を形成したものを、実施例２および実施例３とした。
【００４０】
比較例４，５および実施例１〜３の触媒層表面の表面粗さ（ＳＲａ）を算出したところ、第一の触媒層のＳＲａは０．３ｕｍであり、第二の触媒層のＳＲａは０．５ｕｍであった。これら膜電極接合体１の両面に、拡散層（ＳＩＧＲＡＣＥＴ  ３５ＢＣ，ＳＧＬ）を配置して、市販のＪＡＲＩ標準セルを用いてＯＣＶ耐久試験を実施した。セル温度は１００℃として、燃料極に加湿水素、カソードに加湿酸素を供給した。耐久時間が２５時間を超えるものを適格（○）、超えないものを不適格（×）として、試験結果を表１に示す。
【００４１】
【表１】
2014192016.tif 000003
【００４２】
表１に示すとおり、比較例１〜５はいずれも耐久性の点で不適格であり、実施例１〜３は適格であった。
この試験結果から、本発明による膜電極接合体は、耐久性に優れることが確認できた。
【符号の説明】
【００４３】
１  膜電極接合体
２，３  拡散層
４，５  セパレータ
６  燃料極の触媒層
７  空気極の触媒層
８，９  ガスケット部材
１０  電解質膜
４１，５１  ガス流路
６１  燃料極の第一の触媒層
６２  燃料極の第二の触媒層
７１  空気極の第一の触媒層
７２  空気極の第二の触媒層
Ｗ  第二の触媒層の幅
【図１】
2014192016.tif 000004
【図２】
2014192016.tif 000005
【図３】
2014192016.tif 000006